(57)【特許請求の範囲】
【請求項１】
超高分子量ポリエチレンを主材とし、ストランドまたはロープの状態で合成樹脂を含浸させたロープを温度が140℃の水蒸気雰囲気中に入れて張力をかける
ことを特徴とするロープの熱処理方法。
【請求項２】
撚り線工程により得られた超高分子量ポリエチレンを主材とし、ストランドまたはロープの状態で合成樹脂を含浸させたロープ、または前記ロープに異種原料を混合したロープであって、温度が140℃の水蒸気雰囲気中で、張力をかけてなる
ことを特徴とするロープ。
【発明の詳細な説明】
【技術分野】
【０００１】
本発明は、ロープの熱処理方法およびロープに関するものである。さらに詳しくは、種々の産業分野で利用される合成繊維を主材とするロープの熱処理方法、その方法で作られたロープに関するものである。
【背景技術】
【０００２】
繊維原糸からロープになるまでの工程は、主につぎのとおりである。
（１）原糸をヤーン、ストランド、ロープに加工する撚り線工程
（２）ストランド及び撚り上ったロープに対する樹脂加工並びに乾燥工程
（３）繊維ロープの形崩れ等を防止する熱処理工程
（４）原料、工程、製品等の検査工程
上記のうち繊維製ロープの性能は、原料繊維の性能にほとんど依存するのであるが、樹脂加工並びに乾燥工程や熱処理工程も、（イ）ロープの直径や長さを均一にする、（ロ）ロープの伸びをある程度増減する、（ハ）ロープを使いやすい硬さにする、という目的で重要な工程である。
【０００３】
ただし、上記の熱処理工程に関しては、原糸の種類によって、必要な場合と不要な場合のあることが知られている。
すなわち、「ナイロンロープとポリエステルロープは撚りをかけただけでは元に戻るので、ロープの撚りを安定化させ型崩れを防ぐために熱処理が必要であり、ポリエチレンロープとポリプロピレンロープは、とくに熱処理はしなくてよい。」というのが現在の技術常識である（非特許文献１参照）。
【０００４】
さて、上記の熱処理の方法であるが、従来より、誘電加熱方式や熱水浸漬方式が用いられている（非特許文献２参照）。
誘電加熱方式は、高周波電磁場の電気力によってロープ内の分子に回転振動を与え、隣接分子間の摩擦によって生ずる熱を利用して加熱する方法である。最高温度は130 〜150 ℃に達し、太いロープであっても、その内側および外側とも均一に加熱することができる。ただし、ナイロンやポリエステルには適用できるが、分子に極性のないポリエチレンやポリプロピレン等のオレフィン系繊維、鋼線、鉛等を用いた複合ロープには適用できない。
【０００５】
また、熱処理装置の設備面では、発振部と負荷（ロープ）との整合が処理能力を左右する、ロープサイズの範囲内で電極構造や容量を専用化しなければならない、熱処理温度の計測ができないので精密な温度制御ができない、等の欠点がある。
熱水浸漬方式は、ヒーターや蒸気で加熱して得た高温水のバス内でロープを浸漬する方式である。ただし、この方式の加熱温度は最高で100 ℃以下にしかならず、ポリエチレン等の軟化点の低いものしか処理対象にできない。
また、熱処理装置の設備面では、熱処理に要する時間分は浸漬（延伸状態）しなければならないので装置化が大掛かりになる、乾燥処理が必要である、等の欠点がある。
【０００６】
【非特許文献１】平凡社大百科事典１５巻1196頁  1985年６月２８日初版発行  平凡社
【非特許文献２】ロープ類の知識  平成５年８月２８日改訂初版発行  東京タンカー（株）海務部編  （株）成山堂書店
【発明の開示】
【発明が解決しようとする課題】
【０００７】
本発明は上記事情に鑑み、得られたロープの強度や耐摩耗性を大きく向上できる熱処理方法を提供すること、また、強度と耐摩耗性が向上したロープを提供することを目的とする。
【課題を解決するための手段】
【０００８】
第１発明のロープの熱処理方法は、超高分子量ポリエチレンを主材とし、ストランドまたはロープの状態で合成樹脂を含浸させたロープを温度が140℃の水蒸気雰囲気中に入れて張力をかけることを特徴とする。
第２発明のロープは、撚り線工程により得られた超高分子量ポリエチレンを主材とし、ストランドまたはロープの状態で合成樹脂を含浸させたロープ、または前記ロープに異種原料を混合したロープであって、温度が140℃の水蒸気雰囲気中で、張力をかけてなることを特徴とする。
【発明の効果】
【０００９】
第１発明の熱処理方法によれば、つぎの効果が得られる。
ａ）140℃の高温中で張力をかけると、ロープ素子の引き揃え効果が高くなり、引張強度が無処理のものに比べたら1.3倍向上する。
ｂ）140℃の高温中にロープの表面と含浸した合成樹脂がいったん溶けて、その後冷却することによりロープ表面が硬化するので、耐摩耗性が無処理のものに比べ、約1.7倍向上する。
ｃ）水蒸気雰囲気中で加温するのでほぼ完全な無酸素雰囲気となり炭化が生じない。この点も得られたロープの引張強度と耐摩耗性に貢献している。
第２発明のロープは、第１発明の効果を反映したものになるので、無処理のものに比べ、引張強度が約1.3倍に、耐摩耗性が約1.7倍に向上したロープとなる。
【発明を実施するための最良の形態】
【００１０】
つぎに、本発明の実施形態を図面に基づき説明する。
図１は本発明に係る熱処理方法の原理図である。
１は熱処理チャンバであり、両端にロープが通る開口のあいた筒状部材である。この熱処理チャンバ１内には過熱化された水蒸気が常圧で注入される。水蒸気の温度は、最高1000℃位までであるが、通常は500 ℃位までで使用される。
この熱処理チャンバ１内の過熱水蒸気雰囲気中を、ロープＲを張力をかけながら通過させていくと、熱処理が行える。
【００１１】
本発明の熱処理方法が適用できるロープは、超高分子量ポリエチレンを主材とするロープ全般である。また超高分子量ポリエチレンに、異種原材を組合わせた複合ロープにも適用できる。超高分子量ポリエチレン材料に組合わせられる異種原料としては、金属や鉛、その他種々の材料がある。
さらに、このロープは、ストランドの状態とロープの状態のときにポリウレタンなどの樹脂を含浸させている。以下では、このロープを超高分子量ポリエチレン製ロープという。
【００１２】
前記超高分子量ポリエチレン製ロープについては、従来より熱処理の必要がないと認識されていたものであるが、本発明の従来常識を覆す知見により、熱処理温度を適切に選択することにより、引張強度と耐摩擦力が得られるという顕著な効果を得たものである。
【００１３】
すなわち、超高分子量ポリエチレン製ロープについては、温度が140℃で張力をかけ、その後冷却すると、後に実施例で詳述するごとく、引張強度の向上効果が認められ、耐摩耗性の向上も認められるのである。
【００１４】
本発明において用いる水蒸気による加熱は、材料による制約がないので、超高分子量ポリエチレンを主材とするロープ全般はもとより、これに異種原材を組合わせた複合ロープにも適用できる。
さらに、水蒸気は精密な温度制御が可能であることから、原糸の種類に応じた最適の加熱温度を選択できる。またほぼ完全な無酸素雰囲気となるので、ロープが炭化する事故も生じない。
【００１５】
図２は本発明の熱処理方法に用いる熱処理装置Ａの説明図である。
熱処理装置Ａの主たる構成要素は熱処理チャンバ１であり、この熱処理チャンバ１は、筒状のチャンバ１ａと、その両端に取付けたシール金具１ｂからなる。シール金具１ｂはロープＲを通すと共に、チャンバ１ａ内をできるだけ気密にするために用いられている。ロープＲは、シール金具１ｂを通してチャンバ１ａ内に入れられる。
【００１６】
熱処理チャンバ１には、水蒸気供給管２が接続されており、この水蒸気供給管２には開閉弁３が介装されている。この開閉弁３は手動式で、熱処理作業の始めと終わりに水蒸気の入り切りを制御するために用いられている。
４は、後述する蒸気供給部Ｂ側と接続するためのカプラである。
前記チャンバ１ａには、圧縮空気導入用の開閉弁５が取付けられている。この開閉弁５は熱処理チャンバ１の強制冷却用であり、例えば熱処理作業中の寸停時などにチャンバ温度を下げるため等に使用される。
６は、２カ所のシール金具１ｂに接続された吸引管で、処理済み水蒸気を回収して原水に戻すために設けられている
【００１７】
１０はロープ処理部で、つぎのように構成されている。
前記熱処理チャンバ１の入口付近には、入側のキャプスタンロール１１が設置されている。このキャプスタンロール１１は、２本のシーブ１２，１３が一組になったもので、ロープＲを数回分巻き掛けて、引張りに対する抵抗力をもたせたものである。また、熱処理チャンバ１の出口付近には、出側のキャプスタンロール１４が設置されている。このキャプスタンロール１４は、２本のシーブ１５，１６が一組になったもので、ロープＲを数回分巻き掛けて、引張りに対する抵抗力をもたせたものである。
【００１８】
入側のキャプスタンロール１１に巻き掛けたロープＲをガイドシーブ１７で案内して、熱処理チャンバ１内に通し、出てきたロープＲを出側のキャプスタンロール１４で巻き取るようにし、出側のキャプスタンロール１４の巻取量を入側のキャプスタンロール１１より多くすれば、ロープＲ張力を掛けながら、連続的に通していくことができる。
【００１９】
本装置は、上記のようにチャンバとキャプスタンロール等で構成されるコンパクトなものなので、製綱機Ｓの出側に設置することが可能であり、同一ライン上に組み込んで、生産効率を高めることができる。
なお、出側のキャプスタンロール１４に巻き取った熱処理済みのロープＲは適宜の場所に設置した巻取ドラム１８に巻き取ればよく、その後検査工程に送られることになる。
【００２０】
図３は熱処理設備の回路図であり、大きくは熱処理装置Ａと蒸気供給部Ｂとから構成されている。
熱処理装置Ａの機械的構成は前記のとおりであり、回路的構成を補足しておくと、つぎのとおりである。
熱処理チャンバ１に接続されている吸引パイプ６には吸引ファン７が接続され、この吸引ファン７で熱処理チャンバ１内の処理済み水蒸気を吸引するようになっている。吸引された水蒸気は、そのまま放出してもよく、冷却水やボイラ供給水として再利用してもよい。
前記熱処理チャンバ１には電熱線によるヒータ８が取付けられている。このヒータ８は、熱処理チャンバ１の立上げ時に加温したり、供給水の水蒸気温度が低下しないように保温するものである。９はヒータ８の給電路に介装されたサーモスタットである。
【００２１】
つぎに、蒸気供給部Ｂを説明する。
２１はボイラであって、供給された水を加熱して、水蒸気を生成する。この水蒸気は減圧弁２２によって、圧力を約0.4MPa から約0.05MPa 程度に下げられ、ヘッダ２３に供給される。電磁弁２４は加熱器２５への水蒸気の供給・遮断を制御する。加熱器２５には高周波発振機２６が付設されており、電磁誘導加熱により水蒸気を直接加熱し、より高温にする。この結果、過熱水蒸気が得られる。過熱水蒸気の温度は、最高で1000℃位になるが、通常は500 ℃程度で運用される。この温度制御は、高周波発振機２６の出力調整等で、精密に実行することが可能である。
【００２２】
前記加熱器２５には、冷却水を通す冷却パイプ２７が取付けられている。この冷却パイプ２７の水量によって加熱器２５が限度以上に昇温するのを防止している。加熱器２５から出て熱処理チャンバ１へ過熱水蒸気を送る蒸気管路２９は、パイプあるいはホース等で構成され、前記カプラ４を介して、前記水蒸気供給管２に接続されるようになっている。
２８は、前記冷却パイプ２７と前記ボイラ２１に水を供給する冷却水ポンプである。冷却水は図示しない給水タンクから取水し、また加熱器２５を冷却した水は給水タンクへ返される。
【００２３】
本実施形態の蒸気供給部Ｂは、上記の構成となっているので、ボイラ２１からの蒸気供給量と加熱器２５の加熱量を加減することにより、広い温度範囲の加熱水蒸気を作ることができる。たとえば、最高は1000℃までであるが、通常の操作条件でも500 ℃位は可能であるので、種々の素材のロープに対し、最適の温度範囲を適用して熱処理することができる。
【００２４】
また、電磁弁２４の開度量と加熱器２５の加熱温度は、微妙に調整することができるので、熱処理チャンバ１へ供給する水蒸気温度の精密な制御も可能である。よって、ロープの品質管理も高度に行えることになる。
【００２５】
さらに、蒸気供給部Ｂは、熱処理装置Ａに対し、カプラ４で接続できるので、蒸気供給部Ｂを熱処理装置Ａに対しどのように離れた位置においてもよいので、設備レイアウトの自由度が向上する。このためもあって、既述のごとく、熱処理装置Ａを製綱機の出側に設置することが可能となっている。
【００２６】
つぎに、本発明により得られたロープの性能試験として、引張強度と耐摩耗性の試験を行ったので、その結果をつぎに説明する。
性能試験に供したロープは、ポリプロピレン製ロープ（比較例１）と超高分子量ポリエチレン製ロープ（実施例１）であり、その仕様は下表１のとおりである。
なお、超高分子量ポリエチレンはポリエチレンの一種であり、化学構造が（−ＣＨ２−ＣＨ２−）ｎ［分子量：約400 万、−ＣＨ２が約３０万単位連結］で表わされ、密度が0.97g/cm３のものである。例えば、東洋紡績株式会社製の商品名「ダイニーマ」などがある。
【表１】
0003894944.tif 000002
なお、上記表１において、Ｄは繊度の単位デニールを意味し、「打」はストランド数を示している。
【００２７】
（引張試験）
前記比較例１および実施例１について３回の引張試験を行った（試験例１〜３）。各試験例１〜３の結果と平均値は下表２のとおりである。
【表２】
0003894944.tif 000003
なお、上記表２において、ＫＮとは引張力の単位キロニュートンである。
【００２８】
上記の結果から、以下のことが分かる。
（１）比較例１および実施例１に共通するが、無処理ロープに対して熱処理されたロープは、どの加熱温度の場合も、引張強度が向上している。これは加熱延伸されることにより撚り糸の引き揃え効果が高くなったことによると考えられる。
（２）比較例１のポリプロピレン製ロープは、無処理に対し熱処理した場合の引張強度向上は認められるが、処理温度相互間の引張強度の相違は認められない。
（３）実施例１の超高分子量ポリエチレン製ロープは、無処理に対し熱処理した場合の引張強度向上が認められる点は比較例１と同様であるが、これに加え、熱処理温度間の相違が認められる。すなわち、無処理に対して140℃処理では約1.3倍の引張強度が得られ、さらに熱処理温度115℃に比較しても１０％強の引張強度の向上が認められる。
【００２９】
（摩耗試験）
摩耗試験は、図４に示す摩耗試験機を用いて行った。ロープＲの途中を、390ｍｍの間隔をあけて配置した２個のガイドローラ３１，３２に渡し掛け、ロープＲの一端を直径550ｍｍの円板３３に取付け、ロープの他端に１０ｋｇの重鍾３４を取付けた。２個のガイドローラ３１，３２の間に摩擦面を設置し、前記円板３１をモータで回転させ、ロープＲに500ｍｍのストロークで往復させた。
摩擦面は、４ｍｍ×５０ｍｍの２本のアングル材３５，３６を並べて、一方のアングル材３６の上面には、サンドペーパー３７（８０番）を置き、ロープＲをアングル材３５のエッジとサンドペーパーで摩擦するようにしたものである。
【００３０】
試験要領は、つぎのとおりである。
ストロークが500ｍｍで、１分間に８往復させ、ロープＲが１往復する毎に新しい面が接するようにサンドペーパー３７を移動させ、各250回往復させた。
なお、ロープＲより発生する摩擦熱を冷却させる目的で工業用扇風機で常時冷却し、湿度による接触面の乾燥の均一を図る目的で工業用ドライヤー工業用扇風機を使用した。試験機の構造上ロープＲの接触面は同一面上を接触させた。
上記摩耗試験を５回行い（試験例１〜５）、試験後の引張強度（以下、残存強度という）を各試験例１〜５について計測した。それぞれの結果と平均値は、下表３のとおりである。
【表３】
0003894944.tif 000004
【００３１】
上記の結果から、以下のことが分かる。
（１）比較例１のポリプロピレン製ロープでは、熱処理の有無によって残存強度の違いはほとんど認められず、残存率（試験前の引張強度に対する試験後の引張強度の割合）も４７〜５３％で有意差は認められないものである。
（２）実施例１の超高分子量ポリエチレン製ロープでは、残存強度の平均値が、無処理に対し熱処理温度115℃のロープで1.1〜1.2倍に強度向上が認められるが、注目すべきは、熱処理温度140℃の場合で、約1.7倍に残存強度が向上していることである。このように、とくに超高分子量ポリエチレン製のロープでは、本発明の熱処理による耐摩耗性の向上が顕著に認められるのである。
【００３２】
この根拠としては、ロープ原料の融点以上に高温にできることから、ロープの表面（樹脂も含む）が溶け、その後冷却することにより、ロープ表面が硬化することによるものと考えられる。
すなわち、実施例１のロープは、撚り線工程においても、ストランドの状態とロープの状態のときにポリウレタンなどの樹脂を含浸させている。ロープの摩擦による切断は、繊維間の摩擦として発現して切れにつながるのであるが、含浸させた樹脂が融点を異にしていることにより、繊維の摩擦により生じた熱の移動が生じて冷却作用が生じることから、耐摩性が向上しているのである。これに加え、本発明の熱処理を行うと、上記の理由で耐摩耗性がさらに向上するものと考えられる。
【産業上の利用可能性】
【００３３】
本発明は陸上用や海上用など、あらゆる産業分野のロープに利用できる。
【図面の簡単な説明】
【００３４】
【図１】本発明に係る熱処理方法の原理図である。
【図２】本発明の熱処理方法に用いる熱処理装置Ａの説明図である。
【図３】図２の熱処理設備の回路図である。
【図４】摩耗試験の説明図である。
【図１】
0003894944.tif 000005
【図２】
0003894944.tif 000006
【図３】
0003894944.tif 000007
【図４】
0003894944.tif 000008